(57)【要約】【課題】水、及び／または親水性有機溶媒等の水系溶媒を用いて使用される、主に印刷材料、感光性材料、写真材料、塗料、洗浄剤、光学材料、離型剤等の各種コーティング材料や成形材料等に容易に溶解し、浸透・濡れ性、レベリング性、表面機能性等を高めるための添加剤として好適に用いることができるフッ素系界面活性剤を提供すること。【解決手段】１分子中に、同一或いは異なる２個のＦ（ＣＦ２）２ｍ（ＣＨ２）ｎＯＣＯ−（式中、ｍ、ｎ、は１〜１２の整数であり、同じでも異なっていてもよい。）と、さらに、−ＳＲ１ＣＯＯＭ１（式中、Ｒ１はアルキレン鎖、Ｍ１は水素原子、アンモニウム、または金属類を示す。）、または、−ＯＲ２ＣＯＯＭ２（式中、Ｒ２はアルキレン鎖、Ｍ２はアンモニウム、または金属類を示す。）を有するフッ素系化合物からなるフッ素系界面活性剤【選択図】　　　　　なし。【特許請求の範囲】
【請求項１】
１分子中に、同一或いは異なる２個のＦ（ＣＦ２）２ｍ（ＣＨ２）ｎＯＣＯ−（式中、ｍ、ｎ、は１〜１２の整数であり、同じでも異なっていてもよい。）と、さらに、−ＳＲ１ＣＯＯＭ１（式中、Ｒ１はアルキレン鎖、Ｍ１は水素原子、アンモニウム、または金属類を示す。）、または、−ＯＲ２ＣＯＯＭ２（式中、Ｒ２はアルキレン鎖、Ｍ２はアンモニウム、または金属類を示す。）を有するフッ素系化合物（Ａ）からなることを特徴とするフッ素系界面活性剤。
【請求項２】
フッ素系化合物（Ａ）が、下記一般式（１）
Ｆ（ＣＦ２）２ｍ（ＣＨ２）ｎＯＣＯ（ＣＨ２）ｏＣ（Ｘ）（Ｙ）ＣＨ（Ｚ）ＣＯＯ（ＣＨ２）ｎ（ＣＦ２）２ｍＦ　　　（１）
（式中、ｍ、ｎ、ｏは１〜１２の整数であり、同じでも異なっていてもよい。Ｘ、Ｚは水素原子または炭素原子数１〜１２の炭化水素基であり、同じでも異なっていてもよい。Ｙは−ＳＲ１ＣＯＯＭ１（式中、Ｒ１はアルキレン鎖、Ｍ１は水素原子、アンモニウム、または金属類を示す。）、または、−ＯＲ２ＣＯＯＭ２（式中、Ｒ２はアルキレン鎖、Ｍ２はアンモニウム、または金属類を示す。）である。）
で示されるフッ素系化合物である請求項１記載のフッ素系界面活性剤。
【請求項３】
一般式（１）中のｍが２〜３の整数、ｎが１〜４の整数、ｏが０〜４の整数、ＸとＺが水素原子、Ｙは−ＳＲ１ＣＯＯＭ１であり、Ｍ１が水素原子、−ＮＨ４、または金属類である、請求項２記載のフッ素系界面活性剤。
【請求項４】
フッ素系化合物（Ａ）が、下記一般式（２）
Ｆ（ＣＦ２）２ｍ（ＣＨ２）ｎＯＨ　　　（２）
（式中、ｍ、ｎは１〜１２の整数であり、同じでも異なっていてもよい。）
で示される１種または２種のパーフルオロアルキルアルコール（Ｂ）に、不飽和脂肪族ジカルボン酸を反応させてジエステルとし、更に、メルカプトカルボン酸、メルカプトカルボン酸塩、またはメタロキシカルボン酸塩を反応させて得られるフッ素系化合物である、請求項１記載のフッ素系界面活性剤。
【請求項５】
フッ素系化合物（Ａ）が、下記一般式（２）
Ｆ（ＣＦ２）２ｍ（ＣＨ２）ｎＯＨ　　　（２）
（式中、ｍ、ｎは１〜１２の整数であり、同じでも異なっていてもよい。）
で示される１種または２種のパーフルオロアルキルアルコール（Ｂ）に、下記一般式（３）
ＨＯＯＣ（ＣＨ２）ｏ（Ｘ）Ｃ＝Ｃ（Ｚ）ＣＯＯＨ　　　（３）
（式中、ｏは０〜１２の整数であり、Ｘ、Ｚは水素原子または炭素原子数１〜１２の炭化水素基であり、同じでも異なっていてもよい。）
で示される不飽和脂肪族ジカルボン酸（Ｃ）を反応させてジエステルとし、更に、メルカプトカルボン酸、メルカプトカルボン酸塩、またはメタロキシカルボン酸塩を反応させて得られるフッ素系化合物である、請求項２記載のフッ素系界面活性剤。
【請求項６】
一般式（２）中のｍが２〜３の整数、ｎが１〜４の整数であり、一般式（３）中のｏが０〜４の整数、ＸとＺが水素原子であり、更に、メルカプトカルボン酸、メルカプトカルボン酸塩、またはメタロキシカルボン酸塩として、メルカプトカルボン酸、メルカプトカルボン酸金属塩、またはメルカプトカルボン酸アンモニウム塩を用いる、請求項３記載のフッ素系界面活性剤。
【請求項７】
１種または２種の一般式（２）で示される化合物と一般式（３）で示される化合物とを反応させてジエステルとし、更に、メルカプトカルボン酸、またはメルカプトカルボン酸エステルと反応させた後、中和またはケン化せしめる、請求項４、５または６記載のフッ素系界面活性剤。
【発明の詳細な説明】
【０００１】
【発明の属する技術分野】
本発明は、水、及び／または親水性有機溶媒等の水系溶媒を用いて使用される、主に印刷材料、感光性材料、写真材料、塗料、洗浄剤、光学材料、離型剤等の各種コーティング材料や成形材料等に容易に溶解し、浸透・濡れ性、レベリング性、表面機能性等を高めるための添加剤として好適に用いることができるフッ素系界面活性剤に関する。
【０００２】
【従来の技術】
フッ素系界面活性剤は、表面張力低下能力が高く、コーティング用組成物や成形用組成物等に混合することで、優れた浸透・濡れ性、レベリング性、表面機能性等を実現する添加剤であり、これまでにも各種フッ素系界面活性剤が提案されてきた。
【０００３】
一般に、フッ素系界面活性剤は表面張力低下機能を実現するためのパーフルオロアルキル（Ｒｆ）基と、例えば該活性剤を添加剤として使用する、コーティング用、成形材料用等の各種組成物に対する親和性に寄与する親媒性基とを同一分子内に有する化合物からなるものである。
【０００４】
従来から知られているフッ素系界面活性剤の中には、同一分子内にＲｆ基を２つ有する化合物からなるものもある（例えば、非特許文献１。）。前記費特許文献に記載のあるＦｌｕｏｗｅｔ　ＳＢ　「ＲｆＣＨ２ＣＨ２ＯＯＣＣＨ（ＳＯ３Ｎａ）ＣＨ２ＣＯＯＣＨ２ＣＨ２Ｒｆ」は、一分子中に２つのＲｆ基を有する化合物からなるものであるため、Ｒｆ基の表面移行性が高く、撥水撥油性、防汚性、低摩擦性、潤滑性、非粘着性、離型性、防湿性に優れ、表面改質剤、はんだ用フラックスの広がり防止剤、金型離型剤、電子部品の防湿コート剤、固体潤滑剤、衣料や紙などの撥水撥油剤等様々な用途に利用が可能と考えられるが、表面張力低下の割合が満足のいくレベルではなく、更に水に対する溶解性も低いためその添加量が制限されることから、水系溶媒を用いて使用する重合乳化剤、写真用乳剤あるいはフォトレジスト感光液等のレベリング剤、塗料、インキ、床ワックスなどコーティング分野での塗工液の基材へのレベリング剤、顔料分散安定化剤等には界面活性効果が十分に機能しない問題があった。例えば、ハロゲン化銀感光材料としてフッ素系界面活性剤を使用する場合には、該活性剤の水に対する溶解性が低いと現像処理される過程で現像液中に該活性剤が溶出し、それにより現像液が泡立ち易くなり、現像液の液面上に泡がたまることにより、感光材料が現像液に入る際に感光材料表面に泡が付着し泡状の現像ムラが発生するというトラブルがあった。また近年、地球環境保護の観点から、工業分野で使用される溶媒は有機溶剤系から水系へ移行する傾向があり、水との親和性の高いフッ素系界面活性剤の開発が求められている。
【０００５】
一方、フッ素系界面活性剤をその化合物の持つ表面張力低下機能を応用して各種コーティング用や成形材料用等の組成物に添加剤として使用するに際し、少量で十分な機能を発現するためにはＲｆ鎖長を長くする必要があるが、この場合は必然的に、該組成物に対する親和性が低下するという現象がある。この現象は、該組成物が水、親水性有機溶媒、または親水性有機溶媒と水との混合溶媒等を用いてなる場合に顕著である。従って、水との親和性の高いフッ素系界面活性剤を得るためには、該界面活性剤に使用するフッ素系化合物における親媒性基の設計が極めて重要になる。
【０００６】
【非特許文献１】
クラリアントジャパン株式会社ホームページ、［ｏｎｌｉｎｅ］、平成１４年７月１０日検索、インターネット＜ＵＲＬ：ｈｔｔｐ：／／ｗｗｗ．ｃｌａｒｉａｎｔ．ｃｏ．ｊｐ／ｔｌｐ／０７．ｈｔｍｌ＞
【０００７】
【発明が解決しようとする課題】
上記のような実情に鑑み、本発明の課題は、水、及び／または親水性有機溶媒等の水系溶媒を用いて使用される、主に印刷材料、感光性材料、写真材料、塗料、洗浄剤、光学材料、離型剤等の各種コーティング材料や成形材料等に容易に溶解し、浸透・濡れ性、レベリング性、表面機能性等を高めるための添加剤として好適に用いることができるフッ素系界面活性剤を提供することにある。
【０００８】
【課題を解決するための手段】
本発明者等は、上記課題を解決すべく鋭意研究を重ねた結果、１分子中に、同一或いは異なる２個のＦ（ＣＦ２）２ｍ（ＣＨ２）ｎＯＣＯ−（式中、ｍ、ｎ、は１〜１２の整数であり、同じでも異なっていてもよい。）と、さらに、−ＳＲ１ＣＯＯＭ１（式中、Ｒ１はアルキレン鎖、Ｍ１は水素原子、アンモニウム、または金属類を示す。）、または、−ＯＲ２ＣＯＯＭ２（式中、Ｒ２はアルキレン鎖、Ｍ２はアンモニウム、または金属類を示す。）を有するフッ素系化合物からなるフッ素系界面活性剤が、水への溶解度が高く、かつ界面活性効果を損なわないことを見出し、本発明を完成させた。
【０００９】
すなわち、本発明は、１分子中に、同一或いは異なる２個のＦ（ＣＦ２）２ｍ（ＣＨ２）ｎＯＣＯ−（式中、ｍ、ｎ、は１〜１２の整数であり、同じでも異なっていてもよい。）と、さらに、−ＳＲ１ＣＯＯＭ１（式中、Ｒ１はアルキレン鎖、Ｍ１は水素原子、アンモニウム、または金属類を示す。）、または、−ＯＲ２ＣＯＯＭ２（式中、Ｒ２はアルキレン鎖、Ｍ２はアンモニウム、または金属類を示す。）を有するフッ素系化合物からなるフッ素系界面活性剤を提供するものである。
【００１０】
【発明の実施の形態】
以下、本発明を詳細に説明する。
本発明に係る界面活性効果としては、種々の界面活性効果、例えば、コーティング、モールディング用途における組成物の濡れ性、浸透性、はじき防止性、レベリング性、塗膜の均一性・均質性、表面改質性等が挙げられる。
【００１１】
本発明のフッ素系界面活性剤は１分子中に、同一或いは異なる２個のＦ（ＣＦ２）２ｍ（ＣＨ２）ｎＯＣＯ−（式中、ｍ、ｎ、は１〜１２の整数であり、同じでも異なっていてもよい。）と、さらに、−ＳＲ１ＣＯＯＭ１（式中、Ｒ１はアルキレン鎖、Ｍ１は水素原子、アンモニウム、または金属類を示す。）、または、−ＯＲ２ＣＯＯＭ２（式中、Ｒ２はアルキレン鎖、Ｍ２はアンモニウム、または金属類を示す。）を有するフッ素系化合物（Ａ）からなるものであれば良く、その構造が特に限定されるものではない。
【００１２】
前記フッ素系化合物（Ａ）中の２個のＦ（ＣＦ２）２ｍ（ＣＨ２）ｎＯＣＯ−（式中、ｍ、ｎ、は１〜１２の整数であり、同じでも異なっていてもよい。）基は、優れた界面活性効果を得るために必要不可欠なセグメントである。該基の鎖長は、界面活性剤として使用される場合の用途、これを添加剤として混合するコーティング材料や成形材料等の組成物の組成、目的とする性能のレベル等により適宜、選択されるものである。
【００１３】
また、前記フッ素系化合物（Ａ）の−ＳＲ１ＣＯＯＭ１（式中、Ｒ１はアルキレン鎖、Ｍ１は水素原子、アンモニウム、または金属類を示す。）、または、−ＯＲ２ＣＯＯＭ２（式中、Ｒ２はアルキレン鎖、Ｍ２はアンモニウム、または金属類を示す。）は、親水性基であり、該基中のＲ１及びＲ２の構造並びに鎖長は特に制限されるものではなく、界面活性剤として使用される場合の用途、これを添加剤として混合するコーティング材料や成形材料等の組成物の組成、目的とする性能のレベル等により適宜、選択されるものであるが、炭素原子数１〜５のアルキレン鎖が好ましく、特に炭素原子数１〜３であるアルキレン鎖が好ましい。また、Ｍ１及びＭ２は、カルボン酸の水素原子、カルボン酸アミン塩のアンモニウム、またはカルボン酸金属塩の金属類を示すものである。
【００１４】
前記フッ素系化合物（Ａ）としては特にその構造が限定されるものではないが、例えば下記一般式（１）で示されるものが挙げられる。
Ｆ（ＣＦ２）２ｍ（ＣＨ２）ｎＯＣＯ（ＣＨ２）ｏＣ（Ｘ）（Ｙ）ＣＨ（Ｚ）ＣＯＯ（ＣＨ２）ｎ（ＣＦ２）２ｍＦ　　　（１）
（式中、ｍ、ｎ、ｏは１〜１２の整数であり、同じでも異なっていてもよい。Ｘ、Ｚは水素原子または炭素原子数１〜１２の炭化水素基であり、同じでも異なっていてもよい。Ｙは−ＳＲ１ＣＯＯＭ１（式中、Ｒ１はアルキレン鎖、Ｍ１は水素原子、アンモニウム、または金属類を示す。）、または、−ＯＲ２ＣＯＯＭ２（式中、Ｒ２はアルキレン鎖、Ｍ２はアンモニウム、または金属類を示す。）である。）
【００１５】
これらの中でも、前記一般式（１）中のＦ（ＣＦ２）２ｍ（ＣＨ２）ｎＯＣＯ−基中のｍは、優れた界面活性効果が得られ、且つ特に水系溶媒を用いる前述の組成物に対する親和性を両立させる観点からは２〜３の整数が好ましい。また、実用的な界面活性効果が得られ且つ前述の組成物との親和性が高く、製造が容易なことから、ｎが１〜４の整数であることが好ましく、１〜２の整数が更に好ましい。
【００１６】
また、前記一般式（１）中のｏは界面活性効果と添加される各種の組成物との親和性とに優れ、製造が容易なことから、０〜４の整数であることが好ましく、０〜２の整数が特に好ましい。
【００１７】
また、前記一般式（１）中のＹは親水性基であり、−ＳＲ１ＣＯＯＭ１（式中、Ｒ１はアルキレン鎖、Ｍ１は水素原子、アンモニウム、または金属類を示す。）、または、−ＯＲ２ＣＯＯＭ２（式中、Ｒ２はアルキレン鎖、Ｍ２はアンモニウム、または金属類を示す。）中のＭ１及びＭ２は、アミン類して、例えば、アンモニア、ジエチルアミン、トリエチルアミン、ｎ−プロピルアミン、ｉｓｏ−プロピルアミン、ｎ−ブチルアミン、ｔｅｒｔ−ブチルアミン、ジ（ｎ−ブチル）アミン、エチレンジアミン、ジエチレンジアミン、モノエタノールアミン、ジエタノールアミン、プロパノールアミン、トルイジン、ピリジン等から誘導されたアンモニウムが挙げられ、金属類としては例えば、Ｌｉ、Ｎａ、Ｋ、Ｃａ、Ｍｇ、Ａｌ等が挙げられ、これらの中でも実用的な界面活性効果が得られ且つ特に水系溶媒を用いる前述の組成物との親和性が高く、製造が容易なことから、−ＳＲ１ＣＯＯＭ１（式中、Ｒ１はアルキレン鎖、Ｍ１は水素原子、−ＮＨ４、または金属類を示す。）が好ましい。
【００１８】
本発明のフッ素系界面活性剤に用いるフッ素系化合物の具体例としては、以下の化合物が挙げられる。
【表１】
2004098053.tif 000002
尚、本発明がこれら具体例により、なんら限定されないことは勿論である。
【００１９】
前記一般式（１）で表されるフッ素系化合物の製造方法は特に限定されるものではないが、例えば、１種または２種の下記一般式（２）
Ｆ（ＣＦ２）２ｍ（ＣＨ２）ｎＯＨ　　　（２）
（式中、ｍ、ｎは１〜１２の整数であり、同じでも異なっていてもよい。）
で示されるパーフルオロアルキルアルコール（Ｂ）に、不飽和脂肪族ジカルボン酸を反応させてジエステルとし、更にメルカプトカルボン酸、メルカプトカルボン酸塩、またはメタロキシカルボン酸塩を反応させる製造方法等が挙げられる。
【００２０】
前記不飽和脂肪族ジカルボン酸としては、その構造が特に限定されるものではないが、例えば、下記一般式（３）
ＨＯＯＣ（ＣＨ２）ｏ（Ｘ）Ｃ＝Ｃ（Ｚ）ＣＯＯＨ　　　（３）
（式中、ｏは０〜１２の整数であり、Ｘ、Ｚは水素原子または炭素原子数１〜１２の炭化水素基であり、同じでも異なっていてもよい。）
で示される不飽和脂肪族ジカルボン酸（Ｃ）が挙げられる。
【００２１】
前記製造方法について詳細に説明する。１種または２種の前記一般式（２）で表されるパーフルオロアルキルアルコール（Ｂ）は、優れた界面活性効果が得られ、且つ特に水系溶媒を用いる前述の組成物に対する親和性が得られることから、前記一般式（２）中のｍが２〜３の整数、ｎが１〜４の整数であるものが好ましく、特に３，３，４，４，５，５，６，６，６−ノナフルオロ−１−ヘキサノール、３，３，４，４，５，５，６，６，７，７，８，８，８−トリデカフルオロ−１−オクタノールが好ましい。
【００２２】
また、前記一般式（３）で表わされる不飽和脂肪族ジカルボン酸（Ｃ）としては、優れた界面活性効果が得られ、且つ特に水系溶媒を用いる前述の組成物に対する親和性が得られ、製造が容易なことから、前記一般式（３）中のｏは０〜４の整数であることが好ましく、特に０〜２の整数が好ましい。Ｘ、Ｚは、水素原子または炭素原子数１〜１２の炭化水素基であり、同じでも異なっていてもよいが、優れた界面活性効果が得られ、且つ特に水系溶媒を用いる前述の組成物に対する親和性が得られることから、水素原子または炭素原子数１〜６のアルキル基が好ましく、特に水素原子または炭素原子数１〜３のアルキル基が好ましく、例えば、フマル酸、マレイン酸、２−エチル−３−メチルー２−ブテンジカルボン酸、２，３−ジメチル−２−ペンテンジカルボン酸、２−メチル−２−ペンテンジカルボン酸、２−ペンテンジカルボン酸、３−エチル−２−ペンテンジカルボン酸、２−エチル−２−ブテンジカルボン酸、２−メチル−２−ブテンジカルボン酸、２，３−ジメチル−２−ブテンジカルボン酸等が挙げられる
【００２３】
前記一般式（２）で表されるパーフルオロアルキルアルコール（Ｂ）の使用量は、１種類のパーフルオロアルキルアルコールを使用する場合は、前記一般式（３）で表される不飽和脂肪族ジカルボン酸（Ｃ）１モルに対し、１．８〜７．０モル使用され、好ましくは２．０〜４．０モル使用される。また、２種類のパーフルオロアルキルアルコールを使用する場合は、不飽和脂肪族ジカルボン酸１分子中の２つのカルボキシル基に２種のパーフルオロアルキルアルコールがそれぞれ反応してジエステルを形成させるために、前記一般式（３）で表される不飽和脂肪族ジカルボン酸（Ｃ）１モルに対し、パーフルオロアルキルアルコール２種をそれぞれ０．８〜１．２モル使用し、好ましくは１．０〜１．１モル使用し、必要に応じて溶媒を用いてエステル化反応を行う。
【００２４】
前記溶媒としては、前記一般式（２）および（３）で表される原料のパーフルオロアルキルアルコール及び不飽和脂肪族ジカルボン酸に対して不活性であり、且つ両者を溶解できるものであれば特に制限されるものではないが、例えば、アセトン、メチルエチルケトン、メチルイソブチルケトン等のケトン類、ジクロロメタン、クロロホルム、１，２−ジクロロエタン等のハロゲン化炭化水素類、ベンゼン、トルエン、キシレン、メシチレン等の芳香族炭化水素類、クロロベンゼン、オルトジクロロベンゼン、パラジクロロベンゼン等のハロゲン化芳香族炭化水素類、ｎ−ペンタン、ｎ−ヘキサン、ｎ−オクタン、シクロヘキサン等の脂肪族炭化水素類、テトラヒドロフラン、ジイソプロピルエーテル、エチレングリコールジエチルエーテル、ジエチレングリコールジエチルエーテル等のエーテル類が挙げられ、これらの中でも、ジクロロメタン、クロロホルム、１，２−ジクロロエタン等のハロゲン化炭化水素類、ベンゼン、トルエン、キシレン、メシチレン等の芳香族炭化水素類、クロロベンゼン、オルトジクロロベンゼン、パラジクロロベンゼン等のハロゲン化芳香族炭化水素類、ｎ−ペンタン、ｎ−ヘキサン、ｎ−オクタン、シクロヘキサン等の脂肪族炭化水素類が好ましく、ジクロロメタン、クロロホルム、１，２−ジクロロエタン等のハロゲン化炭化水素類、ベンゼン、トルエン、キシレン、メシチレン等の芳香族炭化水素類が特に好ましい。また、これらの溶媒は１種類で用いてもよいし、２種以上を混合して使用しても良い。
【００２５】
一般に、カルボン酸とアルコールの脱水反応によるエステル化反応は平衡反応であり、触媒として、例えば硫酸、塩酸等の鉱酸、メタンスルホン酸、エタンスルホン酸、ベンゼンスルホン酸、ｐ−トルエンスルホン酸等の有機酸、あるいは、三フッ化ホウ素ジエチルエーテル錯体等のルイス酸の存在下で平衡に到達する。この平衡を生成系に移行させるためには、例えば、▲１▼アルコールを過剰に使用する、▲２▼ベンゼンやトルエンを溶媒としてＤｅａｎ−Ｓｔａｒｋ水分離器を用いて、生成する水を共沸蒸留により分離する、▲３▼ソックスレー抽出器に無水硫酸マグネシウムあるいはモレキュラーシーブス等の乾燥剤を入れて溶媒を還流させて脱水を行う方法、▲４▼ジシクロヘキシルカルボジイミド（ＤＣＣ）等の脱水剤を共存させる方法、▲５▼塩化アルミニウムを混合した樹脂を触媒とする方法等が挙げられる。
【００２６】
本発明に係わる、前記一般式（２）および（３）で表されるパーフルオロアルキルアルコールと不飽和脂肪族ジカルボン酸のジエステル化反応は、前述の一般的な手法を用いることによって行うことが出来、ジエステルの収率を挙げる方法としては、製造が容易であることから、▲２▼の手法が好ましい。
【００２７】
前記ジエステル化反応の反応条件は、特に制限はないが、反応操作が容易なことから、前記一般式（２）および（３）で表されるパーフルオロアルキルアルコールと不飽和脂肪族ジカルボン酸を、前記触媒を含む前記溶媒中で一括して反応させる方法が好ましい。反応温度にも制限はないが、脱水反応が効率的に起こる条件であれば問題はなく、通常４０〜２００℃であり、好ましくは７０〜１６０℃である。反応時間にも制限はなく、通常３０分〜２０時間であり、好ましくは、１時間〜１０時間である。反応雰囲気にも制限はないが、空気雰囲気下またはＮ２、Ｈｅ、Ａｒ等の不活性ガス雰囲気下で行われ、不活性ガス雰囲気下がより好ましい。
【００２８】
次に、得られたジエステル体にメルカプトカルボン酸、メルカプトカルボン酸塩、またはメタロキシカルボン酸塩を反応させる方法について説明する。
【００２９】
ここで使用するメルカプトカルボン酸、メルカプトカルボン酸塩としては、例えば、メルカプト酢酸、メルカプト酢酸・金属塩、２−メルカプトエタン酸、２−メルカプトエタン酸・金属塩、２−メルカプトプロピオン酸、２−メルカプトプロピオン酸・金属塩、２−メルカプトプロピオン酸・アミン塩、３−メルカプトイソブタン酸、３−メルカプトイソブタン酸・金属塩、３−メルカプトイソブタン酸・アミン塩等が挙げられ、メタロキシカルボン酸塩としては、例えば、メタロキシ酢酸・金属塩、メタロキシプロピオン酸・金属塩、メタロキシブタン酸・金属塩等が挙げられ、これらの中でも、２−メルカプトエタン酸、２−メルカプトエタン酸・金属塩、２−メルカプトプロピオン酸、２−メルカプトプロピオン酸・金属塩が好ましい。
【００３０】
前記アミン塩としては、例えば、アンモニア、ジエチルアミン、トリエチルアミン、ｎ−プロピルアミン、ｉｓｏ−プロピルアミン、ｎ−ブチルアミン、ｔｅｒｔ−ブチルアミン、ジ（ｎ−ブチル）アミン、エチレンジアミン、ジエチレンジアミン、モノエタノールアミン、ジエタノールアミン、プロパノールアミン、トルイジン、ピリジン等から誘導されたアミン塩が挙げられ、前記金属塩としては例えば、Ｌｉ塩、Ｎａ塩、Ｋ塩、Ｃａ塩、Ｍｇ塩、Ａｌ塩等が挙げられ、これらの中でも実用的な界面活性効果が得られ且つ特に水系溶媒を用いる前述の組成物との親和性が高く、製造が容易なことから、アンモニアから誘導されるアミン塩、Ｌｉ塩、Ｎａ塩、Ｋ塩が好ましく、具体的には、２−メルカプトエタン酸アンモニウム、２−メルカプトエタン酸リチウム、２−メルカプトエタン酸ナトリウム、２−メルカプトエタン酸カリウム、２−メルカプトプロピオン酸アンモニウム、２−メルカプトプロピオン酸リチウム、２−メルカプトプロピオン酸ナトリウム、２−メルカプトプロピオン酸カリウム等が挙げられる
【００３１】
使用するメルカプトカルボン酸、メルカプトカルボン酸塩、メタロキシカルボン酸塩は、前記ジエステル体１モルに対し、０．５〜５．０モル使用され、特に０．８〜１．５モル使用することが好ましい。
【００３２】
前記ジエステル体とメルカプトカルボン酸、メルカプトカルボン酸塩、メタロキシカルボン酸塩とを反応させる方法としては特に制限されるものではないが、反応促進のために反応助剤を用いても良い。
【００３３】
前記反応助剤としては、塩基性物質が好ましく、例えば、水酸化リチウム、水酸化カリウム等の金属水酸化物、炭酸カリウム、炭酸リチウム等の炭酸塩、ナトリウムメチラート、ナトリウムエチラート等のアルカリ金属アルコラート、水素化ナトリウム、水素化カリウム等の金属水素化物、トリエチルアミン、トリ−ｎ−ブチルアミン、ピリジン等のアミン類が挙げられ、特に炭酸ナトリウム、炭酸カリウム、トリエチルアミンが好ましい。反応助剤は、前記ジエステル体１モルに対し、１〜４モル、特に１〜２モル使用することが好ましい。
【００３４】
また、前記反応時には溶媒を使用してもよい。前記溶媒としては、前記ジエステル体と、メルカプトカルボン酸、メルカプトカルボン酸塩、メタロキシカルボン酸塩を溶解できるものであれば特に限定されるものではないが、例えば、アセトン、メチルエチルケトン、メチルイソブチルケトン等のケトン類、ジクロロメタン、クロロホルム、１，２−ジクロロエタン等のハロゲン化炭化水素類、クロロベンゼン、オルトジクロロベンゼン、パラジクロロベンゼン等のハロゲン化芳香族炭化水素類、ｎ−ペンタン、ｎ−ヘキサン、ｎ−オクタン、シクロヘキサン等の脂肪族炭化水素類、酢酸エチル、酢酸ブチル等のカルボン酸エステル類、メタノール、エタノール、イソプロパノール等のアルコール類、テトラヒドロフラン、ジイソプロピルエーテル、エチレングリコールジエチルエーテル、ジエチレングリコールジエチルエーテル等のエーテル類、ジメチルホルムアミド、ジメチルアセトアミド、ジメチルスルホキシド等が挙げられ、これらの中でも、アセトン、メチルエチルケトン、メチルイソブチルケトン等のケトン類、１，２−ジクロロエタン等のハロゲン化炭化水素類、メタノール、エタノール、イソプロパノール等のアルコール類、酢酸エチル、酢酸ブチル等のカルボン酸エステル類、ジメチルホルムアミド、ジメチルアセトアミド、ジメチルスルホキシドが好ましく、アセトン、メチルエチルケトン、メチルイソブチルケトン等のケトン類、酢酸エチル、酢酸ブチル等のカルボン酸エステル類、ジメチルホルムアミド、ジメチルアセトアミド、ジメチルスルホキシドが特に好ましい。また、これらの溶媒は１種類で用いてもよいし、２種以上を混合して使用しても良い。
【００３５】
また、反応条件にも特に制限はないが、反応制御が容易である点から、反応温度は通常、０℃〜還流温度であり、２０℃〜６０℃であることが好ましい。反応雰囲気等にも制限はないが、不活性ガス雰囲気下が好ましい。
【００３６】
前述の製造方法により得られた前記一般式（１）で表されるフッ素系化合物は、用途、目的によっては、未精製で用いることも出来るが、必要に応じて中和反応、ケン化反応にそのまま進むことも可能である。また、蒸留、溶媒による洗浄、再結晶、各種クロマトグラフィー、吸着剤等により、精製することも可能である。
【００３７】
また、前記一般式（１）で示されるフッ素系化合物の製法として、前記一般式（２）で表されるパーフルオロアルキルアルコールと前記一般式（３）で表される不飽和脂肪族ジカルボン酸との反応により生成するジエステル体に、メルカプトカルボン酸またはメルカプトカルボン酸エステルを反応させ、中和またはケン化せしめる方法でも良い。
【００３８】
ここで用いるメルカプトカルボン酸またはメルカプトカルボン酸エステルとしては、特に限定されるものではないが、例えば、メルカプト酢酸、メルカプト酢酸エステル、２−メルカプトエタン酸、２−メルカプトエタン酸エステル、２−メルカプトプロピオン酸、２−メルカプトプロピオン酸エステル、３−メルカプトイソブタン酸、３−メルカプトイソブタン酸エステル等が挙げられ、これらの中でも２−メルカプトエタン酸、２−メルカプトエタン酸エステル、２−メルカプトプロピオン酸、２−メルカプトプロピオン酸エステルが好ましい。
【００３９】
また、中和剤、ケン化剤としては、水酸化リチウム等の水酸化アルカリ金属、塩化リチウム等のハロゲン化アルカリ金属、アンモニア、トリメチルアミン、トリエチルアミン、ピリジン等のアミン類等が挙げられる。これら中和剤、ケン化剤はフッ素系化合物１モルに対し、１〜５モル、好ましくは１〜２．５モル使用することが好ましい。
【００４０】
前記中和、並びにケン化反応時の反応条件としては、特に限定されるものではないが、例えば、反応溶媒として、水単独、あるいは水とメタノール、エタノール、イソプロパノール等のアルコール類との混合溶媒等が挙げられる。また、反応温度は、中和反応の場合は、５℃〜５０℃、特に１０℃〜３０℃であることが好ましい。また、ケン化反応の場合は、１０℃〜還流温度、特に４０℃〜９０℃であることが好ましい。
【００４１】
本発明のフッ素系界面活性剤は、単独で用いても良いが２種類以上のフッ素系化合物（Ａ）を同時に用いても構わない。
【００４２】
本発明のフッ素系界面活性剤は、特に水単独、メタノール、イソプロピルアルコール、アセトン、メチルエチルケトン、ジメチルホルムアミド等の水と１％以上、好ましくは１０％以上混合可能な親水性有機溶媒単独、水と有機溶媒の混合溶媒を含む組成物、その中でも水単独または水を１０％以上含む水と有機溶媒の混合溶媒を含む組成物において、その親和性が高いことから、添加量の許容範囲が広く、用途に応じて優れた界面活性効果を発現させ得ることができる。
【００４３】
前述の本発明のフッ素系界面活性剤を添加剤として使用する前述の組成物としては、例えば、印刷材料、感光性材料、写真材料、塗料、洗浄剤、光学材料、離型剤等の各種コーティング材料や成形材料等が挙げられる。
【００４４】
前記組成物は、溶媒、溶液等であり、溶液の場合、溶媒を必須成分として含有し、溶質として高分子化合物、低分子有機化合物、無機化合物から選ばれる１種類以上の化合物と、必要に応じて、後述する各種添加剤から構成される。
【００４５】
前記溶媒としては、水、親水性の有機溶媒が挙げられ、親水性の有機溶媒としては例えば、メタノール、エタノ−ル、イソプロピルアルコ−ル、ｎ−ブタノ−ル、ｉｓｏ−ブタノ−ル、ｔｅｒｔ−ブタノ−ル等のアルコ−ル類、アセトン、メチルエチルケトン等の親水性のケトン類、ジメチルホルムアミド、ジメチルスルホキシド、Ｎ−メチルピロリドン等の極性溶剤、　メチルセロソルブ、エチルセロソルブ、ブチルセロソルブ等の親水性のセロソルブ類、エチレングリコール、プロピレングリコ−ル等の親水性のグリコ−ル類、テトラヒドロフラン、ジオキサン等の親水性のエーテル類等が挙げれる。これらの溶媒は、１種類であっても２種類以上の混合溶媒系であっても良い。尚、ここでいう溶媒とは、系中で分散媒として働いているものも溶媒と称する。
【００４６】
前述の親水性の有機溶媒以外の、水と混和しにくい溶媒は、前記親水性の有機溶媒と併用し、２成分以上の混合溶媒として使用することが好ましい。
【００４７】
前記溶質としては、前記親水性の有機溶媒に溶解或いは分散するものが好ましく、例えば、アクリル樹脂、ウレタン樹脂、エポキシ樹脂、ポリイミド樹脂、ポリアミド樹脂、セルロース、キチン、キトサン等の天然高分子等、ゼラチン等が挙げられる。これらの溶質は、１種類のみを用いても２種類以上を同時に用いても良い。
【００４８】
前記以外の親水性の有機溶媒に溶解或いは分散しにくい溶質は、水と混和しにくい溶媒と、前述の親水性の有機溶媒を併用した混合溶媒を用いて使用することが好ましい。
【００４９】
前記添加剤としては、親水性のものが好ましいが、その使用量が極少量である場合が多いことより、水溶解度が低いものでも使用でき、例えば、シラン系、チタン系、ジルコ−アルミネート系等のカップリング剤、更にフッ素原子含有アルコキシシラン化合物、フッ素原子含有チタンアシレ−ト化合物、フッ素原子含有アルコキシジルコニウム化合物等のフッ素系カップリング剤、シリカ、酸化チタン、酸化亜鉛、酸化アルミニウム、酸化錫、酸化ジルコニウム、酸化カルシウム、炭酸カルシウム、ガラスフィラー等の無機粉末・充填材、高級脂肪酸、ポリ（フッ化ビニリデン）、ポリ（テトラフルオロエチレン）、ポリエチレン、アクリルビーズ、カーボン等の有機微粉末、感光剤、増感剤、耐光性向上剤、耐候性向上剤、耐熱性向上剤、導電剤、酸化防止剤、防錆剤、レオロジーコントロール剤、増粘剤、沈降防止剤、消泡剤、防臭剤等の各種充填剤が挙げられる。これらの添加剤は、１種類のみを用いても２種類以上を同時に用いても良い。
【００５０】
また、本発明のフッ素系界面活性剤としては、必要に応じて、その他のフッ素系界面活性剤、シリコン系界面活性剤、炭化水素系界面活性剤等の種々の界面活性剤を自由な組み合わせで併用して前述の各種組成物に適用することもできる。その混合割合としては、特に制限されるものではなく、目的とする界面活性効果のレベル、適応する前述の各種組成物との相溶性等に応じて適宜選択されるものであるが、本発明のフッ素系化合物（Ａ）からなるフッ素系界面活性剤とその他の界面活性剤との重量比として、（フッ素系界面活性剤）／（その他の界面活性剤）が１／９９〜９９／１であることが好ましく、安定した充分な界面活性効果が得られる点から、前記重量比として８０／２０〜１０／９０であることが特に好ましく、５０／５０〜２０／８０であることが最も好ましい。
【００５１】
一般に、フッ素系界面活性剤は炭化水素系界面活性剤と併用することにより、界面活性剤を添加した組成物が接触する材料（例えば、塗布される場合、ガラス、鋼板やプラスチックフィルム、成形される場合には金型）に対する界面張力を低下させる働きが増し、さらには経済的な観点からも有効である。
【００５２】
前記炭化水素系界面活性剤としては、１分子中に親水性基と親油性基とを有する炭化水素系化合物からなり、通常、主に親水性基のイオン性により、アニオン、カチオン、ノニオン、ベタインタイプに分類される。本発明のフッ素系界面活性剤と併用することができる炭化水素系界面活性剤としては、何れのタイプも制限なく使用することができる。代表的なアニオン系界面活性剤としては、スルホン塩、リン酸塩、カルボン酸塩等が挙げられ、具体的には、花王株式会社製エマールシリーズ、ペレックスシリーズ等が例示される。また、カチオン系界面活性剤としては、オキソニウム塩、アンモニウム塩、ホスホニウム塩が挙げられ、具体的には花王株式会社製アセタミンシリーズ、コータミンシリーズが例示される。またノニオン系界面活性剤としては、ポリオキシエチレンアルキルエーテル、ソルビタン脂肪酸エステル等が挙げられ、具体的には、花王株式会社製エマルゲンシリーズ、レオドールシリーズ等が例示される。またベタイン系界面活性剤として、アミノ酸塩、アミンオキシド等が挙げられ、具体的には、花王株式会社製アンヒトールシリーズ等が例示される。
【００５３】
本発明のフッ素系界面活性剤を含む前述の組成物は、種々の加工方法を適用することにより、優れた浸透・濡れ性およびレベリング性等が得られる。加工方法としては特に制限されるものではなく、例えば、グラビアコーター、ナイフコーター、ロールコーター、コンマコーター、スピンコーター、バーコーター、刷毛塗り、デイッピング塗布、スプレー塗布、静電塗装、スクリーン印刷等のコーティング方法・装置、インクジェット法、射出、押し出し、中空、圧縮、反応、真空、ＦＲＰ、熱、ロールシート、カレンダー、２軸延伸フィルム、積層、回転等の各種成形方法、各種金型、スタンパを用いた射出成形等が挙げられる。
【００５４】
また、前述の組成物の用途にも制限はなく、種々の用途に使用できるが、特に、水単独または水と有機溶媒混合系等の親水性が高い溶媒系組成物中で用いる場合に優れた界面活性効果を発揮し、例えば、ＰＳ版等の帯電防止剤、ＬＣＤ、ＬＳＩ、有機ＥＬ、プラズマディスプレイ製造用各種フォトレジスト等の感光性材料、ＬＳＩ製造用反射防止膜剤、ＬＣＤ、ＬＳＩ、有機ＥＬ、プラズマディスプレイ製造用洗浄剤、エッチング剤、剥離剤、現像液、乳剤等の写真材料、自動車、航空機、船舶、建材、家電用等の塗料、染料、洗浄剤、フロアポリッシュ、泡消火薬剤、メッキ浴ミスト防止剤、レンズシート、光ファイバ等の光学材料、または有機化学反応用分散媒等に用いられ、浸透・濡れ性、レベリング性等のコーティング・モールディング適正を向上させることが可能である。
【００５５】
本発明のフッ素系界面活性剤は、前述の親水性の有機溶媒や溶質以外の一般的に使用されている溶媒、溶質に対する親和性も高く、表面偏析性にも優れ、従来のフッ素系界面活性剤の持つ界面活性効果を損なわないものであるため、前述の親水性の組成物並びに用途に限定されるものではなく、従来より一般的に有機溶剤系で使用される場合が多い用途、例えば、工業用および家庭用等の接着剤、耐擦傷性、滑り性、非粘着性、撥水撥油性、ガスバリア性、耐熱性、耐光性、耐候性、生理活性、耐水性、防湿性、防汚性、潤滑性等の表面機能性保護膜形成材料、衣料、家具、靴、雑貨等の繊維、人工皮革、合成皮革不織布等の処理剤、紙、フィルム、カード等の各種コーティング剤、自動車、建材、家電、医用材料、ＯＡ機器、電気・電子機器、光学部材、電線・配線材料、各種工業用部品等の成形材料、グリース、各種封止材料、離型剤、防錆剤、防曇剤、防霧剤、ブロッキング防止剤等としても好適に用いることができる。
【００５６】
【実施例】
次に本発明をより詳細に説明するために、実施例、試験例及び比較試験例を掲げる。
【００５７】
実施例１
▲１▼ジエステル体の合成
攪拌装置、Ｄｅａｒｎ−Ｓｔａｒｋ水分離器および還流冷却器を付した３００ｍｌの四ツ口フラスコに、マレイン酸２０ｇ（１７２ｍｍｏｌ）、３，３，４，４，５，５，６，６，６−ノナフルオロ−１−ヘキサノール９９．８ｇ（３７８ｍｍｏｌ）、硫酸０．５ｇ（５ｍｍｏｌ）およびトルエン５０ｇを加えた後、１３０℃の油浴中で３時間加熱攪拌した。Ｄｅａｒｎ−Ｓｔａｒｋ水分離器により、理論量の水（６．２ｍｌ）の留出を確認し反応を止めた。反応終了後、９０℃に冷却し、溶媒および過剰に用いたアルコールを減圧下で留去した後、乾燥することにより、２−ブテンジカルボン酸ビス−（３，３，４，４，５，５，６，６，６−ノナフルオロヘキシル）エステル［ジエステル体（１−▲１▼）］１０４．６ｇを得た。
【００５８】
▲２▼親水性基の導入
攪拌装置および還流冷却器を付した３００ｍｌの四ツ口フラスコに、▲１▼で得られたジエステル体（１−▲１▼）１０４．６ｇ（１７２ｍｍｏｌ）、２−メルカプトエタン酸１６ｇ（１７４ｍｍｏｌ）、トリエチルアミン１９．１ｇ（１８９ｍｍｏｌ）および酢酸エチル２５０ｇを加えた後、２００℃で３時間攪拌した。反応終了後、反応液に、５重量％塩酸水溶液１００ｇを加え、過剰のトリエチルアミンを除去した。有機層と水層を分離し、有機層を５重量％塩酸水溶液１００ｇで洗浄した。有機層を分離した後、減圧下で溶媒を留去し乾燥することにより、２−カルボキシメチルスルファニ酸ルスクシン酸ビス−（３，３，４，４，５，５，６，６，６−ノナフルオロヘキシル）エステル［置換基含有ジエステル体（１−▲２▼）］１２０ｇを得た。
【００５９】
▲３▼中和・ケン化反応
攪拌装置および還流冷却器を付した３００ｍｌの四ツ口フラスコに、置換基含有ジエステル体（１−▲２▼）１２０ｇ（１７２ｍｍｏｌ）、水酸化リチウム・一水和物７．２ｇ（１７２ｍｍｏｌ）、イソプロパノール１７０ｇおよびイオン交換水１２０ｇを加えた後、２０℃で１時間攪拌した。反応終了後、減圧下で溶媒を留去し乾燥することにより、目的のフッ素系化合物（１−▲３▼）２−カルボキシメチルスルファニルスクシン酸リチウムビス−（３，３，４，４，５，５，６，６，６−ノナフルオロヘキシル）エステル１２１．５ｇを得た。
【００６０】
実施例２
▲３▼中和・ケン化反応において、水酸化リチウム・一水和物７．２ｇ（１７２ｍｍｏｌ）の代わりに、水酸化カリウム９．７ｇ（１７２ｍｍｏｌ）を用いた以外は実施例１と同様にして、目的のフッ素系化合物（２−▲３▼）２−カルボキシメチルスルファニルスクシン酸カリウムビス−（３，３，４，４，５，５，６，６，６−ノナフルオロヘキシル）エステル１２７ｇを得た。
【００６１】
実施例３
▲３▼中和・ケン化反応において、水酸化リチウム・一水和物７．２ｇ（１７２ｍｍｏｌ）の代わりに、水酸化ナトリウム６．９ｇ（１７２ｍｍｏｌ）を用いた以外は実施例１と同様にして、目的のフッ素系化合物（３−▲３▼）２−カルボキシメチルスルファニルスクシン酸ナトリウムビス−（３，３，４，４，５，５，６，６，６−ノナフルオロヘキシル）エステル１２４．２ｇを得た。
【００６２】
実施例４
▲３▼中和・ケン化反応において、水酸化リチウム・一水和物７．２ｇ（１７２ｍｍｏｌ）の代わりに、２５重量％アンモニア水１７．６ｇ（２５８ｍｍｏｌ）を用いた以外は実施例１と同様にして、目的のフッ素系化合物（４−▲３▼）２−カルボキシメチルスルファニルスクシン酸アンモニウムビス−（３，３，４，４，５，５，６，６，６−ノナフルオロヘキシル）エステル１２３．４ｇを得た。
【００６３】
実施例５
▲２▼親水性基の導入において、２−メルカプトエタン酸１６ｇ（１７４ｍｍｏｌ）の代わりに、２−メルカプトプロピオン酸１８．５ｇ（１７４ｍｍｏｌ）を用いた以外は実施例１−▲１▼、１−▲２▼と同様にして、２−（２−カルボキシエチルスルファニル）スクシン酸ビス−（３，３，４，４，５，５，６，６，６−ノナフルオロヘキシル）エステル［置換基含有ジエステル体（５−▲２▼）］１２１．６ｇを得た。次いで、▲３▼中和・ケン化反応において、置換基含有ジエステル体（１−▲２▼）１２０ｇ（１７２ｍｍｏｌ）の代わりに、置換基含有ジエステル体（５−▲２▼）１２１．６ｇ（１７０ｍｍｏｌ）を用いた以外は実施例１−▲３▼と同様にして、目的のフッ素系化合物（５−▲３▼）２−（２−カルボキシエチルスルファニル）スクシン酸リチウムビス−（３，３，４，４，５，５，６，６，６−ノナフルオロヘキシル）エステル１２２．４ｇを得た。
【００６４】
実施例６
▲２▼親水性基の導入において、２−メルカプトエタン酸１６ｇ（１７４ｍｍｏｌ）の代わりに、２−リチウムオキシエタン酸リチウム１５．３ｇ（１７４ｍｍｏｌ）を用い、▲３▼中和・ケン化反応を行わなかった以外は実施例１と同様にして、目的のフッ素系化合物（６−▲２▼）２−カルボキシメトキシスクシン酸リチウムビス−（３，３，４，４，５，５，６，６，６−ノナフルオロヘキシル）エステル１１８．７ｇを得た。
【００６５】
実施例７
▲１▼ジエステル体の合成
マレイン酸２０ｇ（１７２ｍｍｏｌ）の代わりにシス−２−ペンテンジカルボン酸２２．４ｇ（１７２ｍｍｏｌ）用いた以外は実施例１−▲１▼と同様にして、ジエステル体（７−▲１▼）２−ペンテンジカルボン酸ビス−（３，３，４，４，５，５，６，６，６−ノナフルオロヘキシル）エステル［ジエステル体（７−▲１▼）］１０７ｇを得た。
【００６６】
▲２▼親水性基の導入
ジエステル体（１−▲１▼）１０４．６ｇ（１７２ｍｍｏｌ）の代わりにジエステル体（７−▲１▼）１０７ｇ（１７２ｍｍｏｌ）を用いた以外は実施例１−▲２▼と同様にして３−カルボキシメチルスルファニルペンタンジカルボン酸ビス−（３，３，４，４，５，５，６，６，６−ノナフルオロヘキシル）エステル［置換基含有ジエステル体（７−▲２▼）］１２１．７ｇを得た。
【００６７】
▲３▼中和・ケン化反応
置換基含有ジエステル体（１−▲２▼）１２０ｇ（１７２ｍｍｏｌ）の代わりに、置換基含有ジエステル体（７−▲２▼）１２１．７ｇ（１７０．４ｍｍｏｌ）を用いた以外は実施例１−▲３▼と同様にして目的のフッ素系化合物（７−▲３▼）３−カルボキシメチルスルファニルペンタンジカルボン酸リチウムビス−（３，３，４，４，５，５，６，６，６−ノナフルオロヘキシル）エステル１２２．７ｇを得た。
【００６８】
実施例８
▲１▼ジエステル体の合成
攪拌装置、Ｄｅａｒｎ−Ｓｔａｒｋ水分離器および還流冷却器を付した３００ｍｌの四ツ口フラスコに、マレイン酸２０ｇ（１７２ｍｍｏｌ）、３，３，４，４，５，５，６，６，７，７，８，８，８−トリデカフルオロ−１−オクタノール１３７．６ｇ（３７８ｍｍｏｌ）、硫酸０．５ｇ（５ｍｍｏｌ）およびトルエン１００ｇを加えた後、１４０℃の油浴中で４時間加熱攪拌した。Ｄｅａｒｎ−Ｓｔａｒｋ水分離器により、理論量の水（６．２ｍｌ）の留出を確認し反応を止めた。反応終了後、９０℃に冷却し、溶媒および過剰に用いたアルコールを減圧下で留去した後、乾燥することにより、２−ブテンジカルボン酸ビス−（３，３，４，４，５，５，６，６，７，７，８，８，８−トリデカフルオロオクチル）エステル［ジエステル体（８−▲１▼）］１３９ｇを得た。
【００６９】
▲２▼親水性基の導入
攪拌装置および還流冷却器を付した３００ｍｌの四ツ口フラスコに、ジエステル体（８−▲１▼）１３９ｇ（１７２ｍｍｏｌ）、２−メルカプトエタン酸１６ｇ（１７４ｍｍｏｌ）、トリエチルアミン１９．１ｇ（１８９ｍｍｏｌ）および酢酸エチル２５０ｇを加えた後、２００℃で４時間攪拌した。反応終了後、反応液に、５重量％塩酸水溶液１００ｇを加え、過剰のトリエチルアミンを除去した。有機層と水層を分離し、有機層を５重量％塩酸水溶液１００ｇで洗浄した。有機層を分離した後、減圧下で溶媒を留去し乾燥することにより、２−カルボキシメチルスルファニルスクシン酸ビス−（３，３，４，４，５，５，６，６，７，７，８，８，８−トリデカフルオロオクチル）エステル［置換基含有ジエステル体（８−▲２▼）］１５４．９ｇを得た。
【００７０】
▲３▼中和・ケン化反応
攪拌装置および還流冷却器を付した３００ｍｌの四ツ口フラスコに、置換基含有ジエステル体（８−▲２▼）１５４．９ｇ（１７２ｍｍｏｌ）、水酸化リチウム・一水和物７．２ｇ（１７２ｍｍｏｌ）、イソプロパノール２００ｇおよびイオン交換水１５０ｇを加えた後、２０℃で３時間攪拌した。反応終了後、減圧下で溶媒を留去し乾燥することにより、目的のフッ素系化合物（８−▲３▼）２−カルボキシメチルスルファニルスクシン酸リチウムビス−（３，３，４，４，５，５，６，６，７，７，８，８，８−トリデカフルオロオクチル）エステル１５５．９ｇを得た。
【００７１】
実施例９
▲１▼ジエステル体の合成
攪拌装置、Ｄｅａｒｎ−Ｓｔａｒｋ水分離器および還流冷却器を付した３００ｍｌの四ツ口フラスコに、シス−２−メチル−２−ブテン２２．４ｇ（１７２ｍｍｏｌ）、３，３，４，４，５，５，６，６，６−ノナフルオロ−１−ヘキサノール９９．８ｇ（３７８ｍｍｏｌ）、硫酸０．５ｇ（５ｍｍｏｌ）およびトルエン１００ｇを加えた後、１４０℃の油浴中で４時間加熱攪拌した。Ｄｅａｒｎ−Ｓｔａｒｋ水分離器により、理論量の水（６．２ｍｌ）の留出を確認し反応を止めた。反応終了後、９０℃に冷却し、溶媒および過剰に用いたアルコールを減圧下で留去した後、乾燥することにより、２−メチルスクシン酸ビス−（３，３，４，４，５，５，６，６，６−ノナフルオロヘキシル）エステル［ジエステル体（９−▲１▼）］１０７ｇを得た。
【００７２】
▲２▼親水性基の導入
攪拌装置および還流冷却器を付した３００ｍｌの四ツ口フラスコに、ジエステル体（９−▲１▼）１０７ｇ（１７２ｍｍｏｌ）、２−メルカプトエタン酸１６ｇ（１７４ｍｍｏｌ）、トリエチルアミン１９．１ｇ（１８９ｍｍｏｌ）および酢酸エチル２５０ｇを加えた後、２００℃で４時間攪拌した。反応終了後、反応液に、５重量％塩酸水溶液１００ｇを加え、過剰のトリエチルアミンを除去した。有機層と水層を分離し、有機層を５重量％塩酸水溶液１００ｇで洗浄した。有機層を分離した後、減圧下で溶媒を留去し乾燥することにより、２−カルボキシメチルスルファニル−３−メチルスルシン酸ビス−（３，３，４，４，５，５，６，６，７，７，７−ノナフルオロヘキシル）エステル［置換基含有ジエステル体（９−▲２▼）］１２２．９ｇを得た。
【００７３】
▲３▼中和・ケン化反応
攪拌装置および還流冷却器を付した３００ｍｌの四ツ口フラスコに、置換基含有ジエステル体（９−▲２▼）１２２．９ｇ（１７２ｍｍｏｌ）、水酸化リチウム・一水和物７．２ｇ（１７２ｍｍｏｌ）、イソプロパノール１９０ｇおよびイオン交換水１４０ｇを加えた後、３０℃で４時間攪拌した。反応終了後、減圧下で溶媒を留去し乾燥することにより、目的のフッ素系化合物（９−▲３▼）２−カルボキシメチルスルファニル−３−メチルスルシン酸リチウムビス−（３，３，４，４，５，５，６，６，７，７，７−ノナフルオロヘキシル）エステル１２３．９ｇを得た。
【００７４】
試験例１〜９、比較試験例１
実施例１〜９で得られたフッ素系化合物からなるフッ素系界面活性剤の水溶解度と表面張力を以下の方法で測定し試験例１〜９として表１及び表２に示す。
【００７５】
試験方法
水溶解度：２５℃においてイオン交換水で攪拌、目視で濁りのないクリアーな状態を完溶とした。（単位：重量％）
表面張力：自動表面張力計ＣＢＰＶ−Ｚ（協和界面化学株式会社製）を用いて、ウィルヘルミー白金プレート法にて、２０℃における各濃度（イオン交換水溶液）での表面張力を測定した。（単位：ｍＮ／ｍ）
【００７６】
また、比較試験例１として、クラリアントジャパン株式会社のＦｌｕｏｗｅｔ製品のカタログに記載されているＦｌｕｏｗｅｔ　ＳＢ（ブチルグリコール／水混合溶媒の３０重量％溶液）を１２０℃で溶剤を完全に留去した後、上記の方法で水溶解度並びに水溶液での表面張力を測定した。その結果を表１、表２に示す。
【００７７】
【表２】
2004098053.tif 000003
【００７８】
【表３】
2004098053.tif 000004
【００７９】
本発明のフッ素系化合物からなるフッ素系界面活性剤を用いた試験例１〜９では、水への溶解度が高く、且つ表面張力低下作用にも優れていることを確認した。
【００８０】
試験例１０、１１
実施例１で得られたフッ素系化合物１−▲３▼を用いて、メタノール（試験例１０）、及びイオン交換水／メタノール＝１／１（重量比）混合溶媒（試験例１１）における溶解度、並びに表面張力を測定した。これらの結果を表３に示す。
【表４】
2004098053.tif 000005
【００８１】
本発明のフッ素系化合物からなるフッ素界面活性剤は、水のみならず、親水性有機溶剤に対しても溶解度が高く、且つ水単独使用時と同様に優れた界面活性効果を発現しうることを確認した。
【００８２】
試験例１２、１３
実施例１で得られたフッ素系化合物（１−▲３▼）を用いて、炭化水素系界面活性剤との併用効果を確認した。フッ素系化合物（１−▲３▼）と炭化水素系界面活性剤（ポリオキシエチレンオレイルエーテル：花王株式会社製エマルゲン４３０）　の混合物の０．００１重量％水溶液における表面張力を測定し、試験例１２、１３として結果を表４に示す。
【００８３】
【表５】
2004098053.tif 000006
【００８４】
本発明のフッ素系化合物からなるフッ素系界面活性剤は、その他の界面活性剤との併用においても優れた界面活性効果を発現することを確認した。
【００８５】
【発明の効果】
本発明によれば、水、及び／または親水性有機溶媒等の水系溶媒を用いて使用される、主に印刷材料、感光性材料、写真材料、塗料、洗浄剤、光学材料、離型剤等の各種コーティング材料や成形材料等に容易に溶解し、浸透・濡れ性、レベリング性、表面機能性等を高めるための添加剤として好適に用いることができるフッ素系界面活性剤を提供できる。